(57)【要約】      （修正有）【課題】電気特性に優れるとともに、クラックの発生及びそれに起因した黒点の発生を効果的に抑制することができる電子写真感光体及びそのような電子写真感光体を搭載した画像形成装置を提供する。【解決手段】基体上に、正孔輸送剤、電荷発生剤及び結着樹脂を含む感光層が設けられた電子写真感光体及びそれを用いた画像形成装置であって、正孔輸送剤が下記一般式（１）で表されるヒドラゾン化合物であるとともに、結着樹脂における無機性値を有機性値で割った値（Ｉ／Ｏ値）を０．３６以上の値とする。2008203766.tif 000034（一般式（１）中、Ｒ1〜Ｒ4は、それぞれ独立しており、水素原子、置換または非置換の炭素数１〜２０のアルキル基等であり、Ａｒ1は、置換または非置換の炭素数６〜３０のアリール基等であり、繰り返し数ｎは０または１である。）【選択図】なし【特許請求の範囲】
【請求項１】
基体上に、正孔輸送剤、電荷発生剤及び結着樹脂を含む感光層が設けられた電子写真感光体であって、
前記正孔輸送剤が下記一般式（１）で表されるヒドラゾン化合物であるとともに、前記結着樹脂における無機性値を有機性値で割った値（Ｉ／Ｏ値）を０．３６以上の値とすることを特徴とする電子写真感光体。
【化１】
2008203766.tif 000030
（一般式（１）中、Ｒ1〜Ｒ4は、それぞれ独立しており、水素原子、置換または非置換の炭素数１〜２０のアルキル基、置換または非置換の炭素数１〜２０のアルコキシ基、置換または非置換の炭素数６〜３０のフェノキシ基、置換または非置換の炭素数１〜２０のアラルキル基であり、Ａｒ1は、置換または非置換の炭素数６〜３０のアリール基、置換または非置換の炭素数３〜３０の複素環基であり、繰り返し数ｎは０または１である。）
【請求項２】
前記一般式（１）で表されるヒドラゾン化合物が、下記一般式（２）で表される化合物であることを特徴とする請求項１に記載の電子写真感光体。
【化２】
2008203766.tif 000031
（一般式（２）中、Ａｒ1は、置換または非置換の炭素数６〜３０のアリール基、置換または非置換の炭素数３〜３０の複素環基であり、繰り返し数ｎは０または１である。）
【請求項３】
前記感光層が単層型であるとともに、前記一般式（１）で表されるヒドラゾン化合物の含有量を、前記感光層における結着樹脂１００重量部に対して１０〜１００重量部の範囲内の値とすることを特徴とする請求項１または２に記載の電子写真感光体。
【請求項４】
前記感光層が積層型であるとともに、前記一般式（１）で表されるヒドラゾン化合物の含有量を、前記感光層に含まれる電荷輸送層における結着樹脂１００重量部に対して１０〜５００重量部の範囲内の値とすることを特徴とする請求項１または２に記載の電子写真感光体。
【請求項５】
前記結着樹脂として、下記一般式（３）で表されるポリカーボネート樹脂を含むことを特徴とする請求項１〜４のいずれか一項に記載の電子写真感光体。
【化３】
2008203766.tif 000032
（一般式（３）中、Ｒ5〜Ｒ8は、それぞれ独立しており、水素原子、置換又は非置換の炭素数１〜２０のアルキル基、置換又は非置換の炭素数６〜３０のアリール基であり、Ａは、−Ｏ−、−Ｓ−、−ＣＯ−、−ＣＯＯ−、−(ＣＨ2)2−、−ＳＯ−、−ＳＯ2−、−ＣＲ9Ｒ10−、−ＳｉＲ9Ｒ10−、又はＳｉＲ9Ｒ10−Ｏ−（Ｒ9、Ｒ10はそれぞれ独立しており、水素原子、置換又は非置換の炭素数１〜８のアルキル基、置換又は非置換の炭素数６〜３０のアリール基、トリフルオロメチル基、又は、Ｒ9とＲ10とが環形成し、置換基として炭素数１〜７のアルキル基を有しても良い炭素数５〜１２のシクロアルキリデン）であり、Ｂは単結合、−Ｏ−、又は−ＣＯ−である。）
【請求項６】
前記結着樹脂の粘度平均分子量を１０，０００〜６０，０００の範囲内の値とすることを特徴とする請求項１〜５のいずれか一項に記載の電子写真感光体。
【請求項７】
前記感光層が、添加剤として、下記一般式（４）で表される化合物を含むことを特徴とする請求項１〜６のいずれか一項に記載の電子写真感光体。
【化４】
2008203766.tif 000033
（一般式（４）中、Ｒ11〜Ｒ20はそれぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基を示し、Ｒは、置換または非置換の炭素数１〜１２のアルキレン基、あるいは窒素原子を含む有機基であり、繰り返しｒは０〜３の整数を示す。）
【請求項８】
請求項１〜７のいずれか一項に記載した電子写真感光体を搭載した画像形成装置であって、
前記電子写真感光体の周囲に、少なくとも帯電手段、現像手段及び転写手段が配置されるとともに、いずれかの手段が前記電子写真感光体に接触して配置されていることを特徴とする画像形成装置。
【発明の詳細な説明】
【技術分野】
【０００１】
本発明は電子写真感光体及び画像形成装置に関する。特に、電気特性に優れるとともに、クラックの発生及びそれに起因した黒点の発生を効果的に抑制することができる電子写真感光体及びそのような電子写真感光体を搭載した画像形成装置に関する。
【背景技術】
【０００２】
従来、画像形成装置等に用いられる電子写真感光体として、結着樹脂、電荷発生剤、及び電荷輸送剤（正孔輸送剤、電子輸送剤）等からなる有機感光体（ＯＰＣ）が使用されている。かかる有機感光体は、従来の無機感光体に比べて、製造が容易であるとともに、感光体材料の選択肢が多様であることから、構造設計の自由度が高いという利点がある。
一方、かかる有機感光体において使用される電荷輸送剤は、電子写真感光体に対して所定の電気特性を付与すべく、優れた電荷移動速度を有する必要がある。
【０００３】
そこで、優れた電荷移動速度を有する正孔輸送剤として、下記一般式（２６）で表されるヒドラゾン化合物が開示されている（例えば、特許文献１）。
【０００４】
【化１】
2008203766.tif 000002
【０００５】
（一般式（２６）中、Ｒ21及びＲ22は置換されてもよいアリール基であり、Ｒ21とＲ22は直接もしくは連結基を介して結合してもよく、Ｒ23は水素原子、ハロゲン原子、アルキル基もしくは置換されていてもよいフェニル基であり、Ｒ24及びＲ25はアルキル基、アラルキル基もしくは置換されていてもよいアリール基であり、少なくとも一方は置換されていてもよいアリール基である。）
【０００６】
【特許文献１】特開平３−４８２５４号公報（特許請求の範囲）
【発明の開示】
【発明が解決しようとする課題】
【０００７】
しかしながら、特許文献１の正孔輸送剤は、確かに電荷移動速度に優れるものの、非常に高い結晶性を有しているため、感光層が基体から剥離しやすくなったり、クラックが発生しやすくなったりするという問題が見られた。
特に、人間の手に由来する皮脂や、駆動ローラのグリース等の油成分が電子写真感光体表面に対して付着した場合には、かかる付着箇所を基点としてクラックが発生しやすくなるという問題が見られた。そして、形成画像においては、かかるクラックに起因して、黒点が発生しやすくなるという問題が見られた。
したがって、電気特性に優れるとともに、クラックの発生及びそれに起因した黒点の発生を効果的に抑制することができる電子写真感光体が求められていた。
【０００８】
そこで、本発明者らは、鋭意検討した結果、正孔輸送剤として、特定の構造を有するヒドラゾン化合物を用いるとともに、結着樹脂におけるＩ／Ｏ値を所定の範囲とすることによって、ヒドラゾン化合物の結晶性を制御して電子写真感光体の電気特性を効果的に向上させ、かつ、感光層表面の耐油性を向上させてクラックの発生についても効果的に抑制することができることを見出し、本発明を完成させるに至った。
すなわち、本発明の目的は、電気特性に優れるとともに、クラックの発生及びそれに起因した黒点の発生を効果的に抑制することができる電子写真感光体及びそのような電子写真感光体を搭載した画像形成装置を提供することにある。
【０００９】
本発明によれば、基体上に、正孔輸送剤、電荷発生剤及び結着樹脂を含む感光層が設けられた電子写真感光体であって、正孔輸送剤が下記一般式（１）で表されるヒドラゾン化合物であるとともに、結着樹脂における無機性値を有機性値で割った値（Ｉ／Ｏ値）を０．３６以上の値とすることを特徴とする電子写真感光体が提供され、上述した問題を解決することができる。
【００１０】
【化２】
2008203766.tif 000003
【００１１】
（一般式（１）中、Ｒ1〜Ｒ4は、それぞれ独立しており、水素原子、置換または非置換の炭素数１〜２０のアルキル基、置換または非置換の炭素数１〜２０のアルコキシ基、置換または非置換の炭素数６〜３０のフェノキシ基、置換または非置換の炭素数１〜２０のアラルキル基であり、Ａｒ1は、置換または非置換の炭素数６〜３０のアリール基、置換または非置換の炭素数３〜３０の複素環基であり、繰り返し数ｎは０または１である。）
【００１２】
すなわち、一般式（１）で表されるヒドラゾン化合物であれば、優れた正孔移動速度を有し、かつ、従来用いられているヒドラゾン化合物と比較して、その結晶性を十分に低下させることができることから、電子写真感光体の電気特性を効果的に向上させることができる。
一方、一般式（１）で表されるヒドラゾン化合物は、その結晶性を比較的低下させることができたものの、感光層表面に対して油成分が付着したような場合には、その結晶性に起因してクラックが発生しやすくなる傾向が見られる。
その点、本発明においては、結着樹脂におけるＩ／Ｏ値を所定の範囲に規定していることから、そのような場合であっても、クラックの発生を効果的に抑制し、形成画像における黒点の発生を防止することができる。
【００１３】
また、本発明の電子写真感光体を構成するにあたり、一般式（１）で表されるヒドラゾン化合物が、下記一般式（２）で表される化合物であることが好ましい。
【００１４】
【化３】
2008203766.tif 000004
【００１５】
（一般式（２）中、Ａｒ1は、置換または非置換の炭素数６〜３０のアリール基、置換または非置換の炭素数３〜３０の複素環基であり、繰り返し数ｎは０または１である。）
【００１６】
このように構成することにより、特定の構造を有する正孔輸送剤の結晶性をより低下させることができる。
したがって、電気特性に優れた電子写真感光体を、より容易に製造することができるとともに、クラックの発生及びそれに起因した黒点の発生をより効果的に抑制することができる。
【００１７】
また、本発明の電子写真感光体を構成するにあたり、感光層が単層型であるとともに、一般式（１）で表されるヒドラゾン化合物の含有量を、感光層における結着樹脂１００重量部に対して１０〜１００重量部の範囲内の値とすることが好ましい。
このように構成することにより、特定の構造を有する正孔輸送剤間における電荷輸送を効率的にしつつ、単層型感光層中での分散性を向上させることができる。
したがって、電気特性をより向上させることができるとともに、クラックの発生をさらに効果的に抑制することができる。
【００１８】
また、本発明の電子写真感光体を構成するにあたり、感光層が積層型であるとともに、一般式（１）で表されるヒドラゾン化合物の含有量を、感光層に含まれる電荷輸送層における結着樹脂１００重量部に対して１０〜５００重量部の範囲内の値とすることが好ましい。
このように構成することにより、特定の構造を有する正孔輸送剤間における電荷輸送をより効率的にしつつ、電荷輸送層中での分散性を向上させることができる。
したがって、電気特性をより向上させることができるとともに、クラックの発生をさらに効果的に抑制することができる。
【００１９】
また、本発明の電子写真感光体を構成するにあたり、結着樹脂として、下記一般式（３）で表されるポリカーボネート樹脂を含むことが好ましい。
【００２０】
【化４】
2008203766.tif 000005
【００２１】
（一般式（３）中、Ｒ5〜Ｒ8は、それぞれ独立しており、水素原子、置換又は非置換の炭素数１〜２０のアルキル基、置換又は非置換の炭素数６〜３０のアリール基であり、Ａは、−Ｏ−、−Ｓ−、−ＣＯ−、−ＣＯＯ−、−(ＣＨ2)2−、−ＳＯ−、−ＳＯ2−、−ＣＲ9Ｒ10−、−ＳｉＲ9Ｒ10−、又はＳｉＲ9Ｒ10−Ｏ−（Ｒ9、Ｒ10はそれぞれ独立しており、水素原子、置換又は非置換の炭素数１〜８のアルキル基、置換又は非置換の炭素数６〜３０のアリール基、トリフルオロメチル基、又は、Ｒ9とＲ10とが環形成し、置換基として炭素数１〜７のアルキル基を有しても良い炭素数５〜１２のシクロアルキリデン）であり、Ｂは単結合、−Ｏ−、又は−ＣＯ−である。）
【００２２】
このように構成することにより、結着樹脂のＩ／Ｏ値を所定の範囲に調節することが容易になるとともに、感光層の機械的強度を向上させることができる。なお、添え字ｐ及びｑはモル比を示す。
【００２３】
また、本発明の電子写真感光体を構成するにあたり、結着樹脂の粘度平均分子量を１０，０００〜６０，０００の範囲内の値とすることが好ましい。
このように構成することにより、油成分に対する安定性をより向上させることができるとともに、結着樹脂と特定の構造を有する正孔輸送剤との相溶性をさらに向上させることができる。
【００２４】
また、本発明の電子写真感光体を構成するにあたり、感光層が、添加剤として、下記一般式（４）で表される化合物を含むことが好ましい。
【００２５】
【化５】
2008203766.tif 000006
【００２６】
（一般式（４）中、Ｒ11〜Ｒ20はそれぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基を示し、Ｒは、置換または非置換の炭素数１〜１２のアルキレン基、あるいは窒素原子を含む有機基であり、繰り返しｒは０〜３の整数を示す。）
【００２７】
このように構成することにより、かかる特定の構造を有する添加剤が有する可塑剤としての効果と、所定のＩ／Ｏ値を有する結着樹脂の特性と、が相互作用して、感光層表面に対して油成分が付着した場合であっても、より効果的にクラックの発生を抑制することができる。
【００２８】
また、本発明の別の形態は、上述したいずれかの電子写真感光体を搭載した画像形成装置であって、電子写真感光体の周囲に、少なくとも帯電手段、現像手段及び転写手段が配置されているとともに、いずれかの手段が電子写真感光体に接触して配置されていることを特徴とする画像形成装置である。
すなわち、クラックの発生は、感光層に対して機械的な外力が加わることによって促進される傾向がある。一方、本発明としての画像形成装置であれば、帯電手段等が電子写真感光体に接触して配置されて、感光層に対して機械的な外力が加わる構成であっても、効果的にクラックの発生を抑制することができる。
さらに、搭載された電子写真感光体が、優れた電気特性を有することから、黒点の発生を抑制した高品質な画像を、効率的に形成することができる。
【発明を実施するための最良の形態】
【００２９】
［第１の実施形態］
第１の実施形態は、基体上に、正孔輸送剤、電荷発生剤及び結着樹脂を含む感光層が設けられた電子写真感光体であって、図１に示すように正孔輸送剤を一般式（１）で表されるヒドラゾン化合物とするとともに、結着樹脂における無機性値を有機性値で割った値（Ｉ／Ｏ値）を０．３６以上の値とすることを特徴とする電子写真感光体である。
以下、主に単層型電子写真感光体を例にとって、第１の実施形態としての電子写真感光体について具体的に説明する。
【００３０】
１．基本的構成
図２（ａ）に示すように、単層型電子写真感光体１０は、基体１２上に単一の感光層１４を設けたものである。
また、かかる感光層は、所定のＩ／Ｏ値を有する結着樹脂と、特定の構造を有する正孔輸送剤と、電荷発生剤と、を含むとともに、さらに必要に応じて電子輸送剤、レベリング剤またはシリル基含有化合物等の添加剤を含むことができる。
また、図２（ｂ）に示すように、基体１２と感光層１４との間に、電子写真感光体の特性を阻害しない範囲でバリア層１６が形成されている単層型電子写真感光体１０´でもよい。
なお、電荷輸送剤として、さらに電子輸送剤を含有させることによって、電荷発生剤と正孔輸送剤との間における電荷輸送効率を、さらに向上させることができる。
【００３１】
また、基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上述した金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等が挙げられる。
また、基体の形状は、使用する画像形成装置の構造に合わせて、シート状、ドラム状等のいずれであってもよく、基体自体が導電性を有するか、あるいは基体の表面が導電性を有していればよい。
【００３２】
２．感光層
（１）結着樹脂
（１）−１  Ｉ／Ｏ値
本発明の電子写真感光体における結着樹脂は、その無機性値を有機性値で割った値（Ｉ／Ｏ値）を０．３６以上の値とすることを特徴とする。
この理由は、結着樹脂のＩ／Ｏ値をかかる範囲に規定するとともに、後述する特定の構造を有する正孔輸送剤を使用することによって、感光層表面への油成分の付着等があった場合であっても、クラックの発生を効果的に抑制し、形成画像における黒点の発生を防止することができるためである。
すなわち、結着樹脂のＩ／Ｏ値をかかる範囲に規定して、結着樹脂の有機性値を比較的低い範囲とすることによって、感光層表面に油成分が付着した場合であっても、かかる油成分によって結着樹脂の状態が変化することを効果的に抑制することができるためである。したがって、感光層表面に油成分が付着した場合であっても、かかる油成分中に電荷輸送剤等のモノマー成分が溶出することを抑制し、クラックの発生を防止することができる。
一方、結着樹脂のＩ／Ｏ値が過度に大きくなると、感光層の機械的強度や導電性等の調節が困難となる場合がある。
したがって、結着樹脂のＩ／Ｏ値を０．３６〜０．４の範囲内の値とすることがより好ましく、０．３６３〜０．３９の範囲内の値とすることがさらに好ましい。
【００３３】
次いで、図１を用いて、結着樹脂のＩ／Ｏ値と、電子写真感光体におけるクラックの発生と、の関係を説明する。
図１には、横軸に、結着樹脂のＩ／Ｏ値（−）を採り、縦軸に、対応した結着樹脂を含む感光層を有した電子写真感光体におけるクラック発生箇所数（箇所）を採った特性曲線が示してある。
なお、このときの感光層には、特定の構造を有する正孔輸送剤として、後述する式（８）で表されるヒドラゾン化合物（ＨＴＭ−１）を含有させた。また、電子写真感光体の構成及びクラック発生箇所数の測定方法等については、後の実施例において詳述する。
特性曲線から理解されるように、結着樹脂のＩ／Ｏ値が増加するほど、クラック発生箇所数は減少する。より具体的には、結着樹脂のＩ／Ｏ値が０．３５前後の値のときに、臨界的にクラック発生箇所数が減少していることがわかる。そして、結着樹脂のＩ／Ｏ値が０．３６以上の範囲では、ほぼ完全にクラック発生箇所数を０箇所に抑えることができることがわかる。
したがって、特定の構造を有する正孔輸送剤を用いる条件下であれば、結着樹脂のＩ／Ｏ値を０．３６以上の値とすることによって、臨界的にクラックの発生を抑制することができることがわかる。
【００３４】
ここで、Ｉ／Ｏ値の概念を詳細に説明するが、例えば、ＫＵＭＡＭＯＴＯ  ＰＨＡＲＭＡＣＥＵＴＩＣＡＬ  ＢＵＬＬＥＴＩＮ，第１号、第１〜１６項（１９５４年）；化学の領域、第１１巻、第１０号、７１９〜７２５項（１９５７年）;フレグランスジャーナル、第３４号、第９７〜１１１項（１９７９年）；フレグランスジャーナル、第５０号、第７９〜８２項（１９８１年）；などの文献に詳細に説明されている。
すなわち、炭素（Ｃ）１個を有機性２０とし、それを基準として、各極性基の無機性値及び有機性値を表１の如く定め、各極性基における無極性値の和（Ｉ値）と、有機性値の和（Ｏ値）を求めて、それぞれの比をＩ／Ｏ値としたものである。
なお、表１において、Ｒは、主にアルキル基を示し、φは、主にアルキル基もしくはアリール基を示している。かかる表から容易に理解されるように、Ｉ／Ｏ値が０に近いほど非極性（疎水性、有機性の大きな）の有機化合物であることを示し、Ｉ／Ｏ値が大きいほど極性（親水性、無機性の大きな）の有機化合物であることを示すと言える。
【００３５】
【表１】
2008203766.tif 000007
【００３６】
また、このようなＩ／Ｏ値は、化合物の性質を、共有結合性を表わす有機性基と、イオン結合性を表わす無機性基とに分け、すべての有機化合物を有機軸と無機軸と名付けた直行座標上の１点ずつに位置づけた指標ということができる。即ち、無機性値とは、有機化合物が有している種々の置換基や結合等の沸点への影響力の大小を、水酸基を基準に数値化したものである。
具体的には、直鎖アルコールの沸点曲線と直鎖パラフィンの沸点曲線との距離を炭素数５の付近で取ると約１００℃となるので、水酸基１個の影響力を数値で１００と定め、この数値に基づいて、各種置換基あるいは各種結合などの沸点への影響力を数値化した値が、有機化合物が有している置換基の無機性値である。例えば、表１に示されている通り、−ＣＯＯＨ基の無機性値は１５０であり、２重結合の無機性値は２である。従って、ある種の有機化合物の無機性値は、該有機化合物が有している各種置換基や結合等の無機性値の総和を意味する。
【００３７】
次いで、クラックの発生機構について説明する。
まず、感光層表面に、油成分が付着すると、感光層中のモノマー成分、特に正孔輸送剤や電子輸送剤からなる電荷輸送剤が、かかる油成分中に溶出し始める。
次いで、この電荷輸送剤が溶出した跡に、感光層の結着樹脂内に空孔が形成され、その空孔近傍に局所的な応力が生じてクラックが発生すると考えられる。つまり、クラックの発生とは、モノマー成分の溶出という現象と、空孔近傍の応力発生という現象と、の２つの現象の組合せと捉えることができる。
このようにクラック発生機構を捉えた場合、第１段階としてのモノマー成分の溶出と、第２段階としての空孔近傍の応力発生と、の少なくともどちらか一方について所定の対策を講じることで、効果的に耐クラック性を得ることができる。
本発明の場合、上述したように、結着樹脂のＩ／Ｏ値を所定の範囲に規定して、結着樹脂の油成分に対する安定性を向上させるとともに、従来のヒドラゾン化合物よりも有効に結晶化を抑制したヒドラゾン化合物を用いている。したがって、上述した第１段階としてのモノマー成分の溶出を抑制して、クラックの発生を抑制していることが理解できる。
なお、電荷輸送剤等のモノマー成分が結晶化しやすい場合、感光層中における分散性が低下するため、かかるモノマー成分が油成分に対して局所的に溶出し、クラックが発生しやすくなる傾向がある。
【００３８】
（１）−２  粘度平均分子量
また、結着樹脂の粘度平均分子量を１０，０００〜６０，０００の範囲内の値とすることが好ましい。
この理由は、結着樹脂の粘度平均分子量をかかる範囲内の値とすることによって、油成分に対する安定性をより向上させることができるとともに、結着樹脂と特定の構造を有する正孔輸送剤との相溶性をさらに向上させることができるためである。
すなわち、結着樹脂の粘度平均分子量が１０，０００未満の値となると、感光層表面に対して油成分が著しく浸潤しやすくなって、クラックの発生を抑制することが困難となる場合があるためである。一方、結着樹脂の粘度平均分子量が６０，０００を超えた値となると、感光層用塗布液の粘度が著しく増加し、特定の構造を有する正孔輸送剤との相溶性が低下して、均一に分散させることが困難となる場合があるためである。
したがって、結着樹脂の粘度平均分子量を２０，０００〜５０，０００の範囲内の値とすることがより好ましく、３０，０００〜４０，０００の範囲内の値とすることがさらに好ましい。
なお、結着樹脂の粘度平均分子量は、オストワルド粘度計によって、極限粘度[η]を求め、Ｓｃｈｎｅｌｌの式によって、[η]＝１.２３×１０-4Ｍ0.83より算出することができる。なお、［η］は、２０℃で、塩化メチレン溶液を溶媒として、濃度（Ｃ）が６．０ｇ／ｄｍ3となるように結着樹脂を溶解させて得られた結着樹脂樹脂溶液において測定することができる。
【００３９】
（１）−３  種類
また、結着樹脂として、一般式（３）で表されるポリカーボネート樹脂を含むことが好ましい。
この理由は、一般式（３）で表されるポリカーボネート樹脂であれば、結着樹脂のＩ／Ｏ値を所定の範囲に調節することが容易となるとともに、感光層の機械的強度を向上させることができるためである。
すわわち、一般式（３）で表されるポリカーボネート樹脂であれば、そのＩ／Ｏ値を所定の範囲に調節することが容易であることから、油成分に対する安定性を効果的に向上させることができ、さらに、ポリカーボネート樹脂が元来有する優れた機械的強度をも効果的に発揮させることができるためである。
なお、一般式（３）中のｐ及びｑは、共重合成分のモル比を表しており、例えば、ｐが１５、ｑが８５の場合は、モル比が１５：８５であることを表している。また、かかるモル比は、例えばＮＭＲによって計測することができる。
【００４０】
（１）−４  具体例
また、上述した一般式（３）で表されるポリカーボネート樹脂の具体例としては、下記式（５）〜（７）で表されるポリカーボネート樹脂（Ｒｅｓｉｎ−１〜３）が挙げられる。
【００４１】
【化６】
2008203766.tif 000008
【００４２】
【化７】
2008203766.tif 000009
【００４３】
【化８】
2008203766.tif 000010
【００４４】
（２）正孔輸送剤
（２）−１  種類
本発明の電子写真感光体においては、正孔輸送剤として、上述した一般式（１）で表されるヒドラゾン化合物を用いることを特徴とする。
この理由は、一般式（１）で表されるヒドラゾン化合物であれば、優れた正孔移動速度を有し、かつ、従来用いられているヒドラゾン化合物と比較して、その結晶性を十分に低下させることができることから、電子写真感光体の電気特性を効果的に向上させることができるためである。
一方、一般式（１）で表されるヒドラゾン化合物は、その結晶性を比較的低下させることができたものの、感光層表面に対して油成分が付着したような場合には、その結晶性に起因してクラックが発生しやすくなる傾向が見られる。
その点、本発明においては、上述したように、結着樹脂におけるＩ／Ｏ値を所定の範囲に規定していることから、そのような場合であっても、クラックの発生を効果的に抑制し、形成画像における黒点の発生を防止することができる。
【００４５】
また、一般式（１）で表されるヒドラゾン化合物が、一般式（２）で表される化合物であることが好ましい。
この理由は、一般式（１）で表されるヒドラゾン化合物を、かかる構造に限定することによって、その正孔輸送剤の結晶性をより低下させることができるためである。
したがって、電気特性に優れた電子写真感光体を、より容易に製造することができるとともに、クラックの発生及びそれに起因した黒点の発生をより効果的に抑制することができるためである。
すなわち、一般式（２）に示すように、ヒドラゾン化合物の左側部分に記載されているエチレンまたはブタジエン構造を含む構成部位、及び右側部分に記載されているヒドラゾン構造を含む構成部位が、それぞれ中央部分に記載されているジフェニルアミンにおけるフェニル基のパラ位に位置することによって、分子の平面性や対称性が好適な状態となり、結晶性をさらに低下させることができるためである。
また、電子雲の広がりが好適な状態となって、正孔移動速度についてもさらに向上させることができるためである。
さらに、一般式（１）におけるＲ1〜Ｒ4を水素原子とすることによって、上述した効果をさらに向上させることができるためである。
【００４６】
（２）−２  具体例
また、一般式（１）で表されるヒドラゾン化合物の具体例としては、下記式（８）〜（１２）で表される化合物（ＨＴＭ−１〜５）を挙げることができる。
なお、これらの化合物は、全て一般式（２）で表される化合物に該当する。
【００４７】
【化９】
2008203766.tif 000011
【００４８】
【化１０】
2008203766.tif 000012
【００４９】
【化１１】
2008203766.tif 000013
【００５０】
【化１２】
2008203766.tif 000014
【００５１】
【化１３】
2008203766.tif 000015
【００５２】
（２）−３  含有量
また、一般式（１）で表されるヒドラゾン化合物の含有量を、感光層における結着樹脂１００重量部に対して１０〜１００重量部の範囲内の値とすることが好ましい。
この理由は、特定の構造を有する正孔輸送剤の含有量を、かかる範囲内の値とすることによって、かかる正孔輸送剤間における電荷輸送を効率的にしつつ、感光層中での分散性を向上させることができるためである。
すなわち、特定の構造を有する正孔輸送剤の含有量が１０重量部未満の値となると、感度が低下して、実用上の弊害が生じる場合があるためである。一方、特定の構造を有する正孔輸送剤の含有量が１００重量部を超えた値となると、かかる正孔輸送剤が過度に結晶化しやすくなって、クラックの発生を抑制することが困難となるばかりか、感光層としての適正な膜を形成することすら困難となる場合があるためである。
したがって、特定の構造を有する正孔輸送剤の含有量を２０〜９０重量部の範囲内の値とすることがより好ましく、３０〜８０重量部の範囲内の値とすることがさらに好ましい。
【００５３】
次いで、図３を用いて、正孔輸送剤の含有量と、電子写真感光体におけるクラックの発生と、の関係を説明する。
図３には、横軸に、結着樹脂１００重量部に対する正孔輸送剤の含有量（重量部）を採り、縦軸に、かかる正孔輸送剤を含む感光層を有した電子写真感光体におけるクラック発生箇所数（箇所）を採った特性曲線が示してある。
ここで、特性曲線Ａは、一般式（１）で表されるヒドラゾン化合物である式（８）で表される化合物（ＨＴＭ−１）を、特性曲線Ｂは、アミン化合物である下記式（１４）で表される化合物（ＨＴＭ−７）を、それぞれ正孔輸送剤として用いた場合の特性曲線である。
また、マーカーＣは、従来のヒドラゾン化合物である下記式（１３）で表される化合物（ＨＴＭ−６）を、正孔輸送剤として用いた場合のマーカーである。
なお、このときの感光層における結着樹脂としては、所定のＩ／Ｏ値を有する結着樹脂として、式（５）で表されるポリカーボネート樹脂（Ｒｅｓｉｎ−１）を用いた。また、電子写真感光体の構成及びクラック発生箇所数の測定方法等については、後の実施例において詳述する。また、クラック発生箇所数の最大値は１０箇所である。
【００５４】
【化１４】
2008203766.tif 000016
【００５５】
【化１５】
2008203766.tif 000017
【００５６】
まず、特性曲線Ａから理解されるように、正孔輸送剤として一般式（１）で表されるヒドラゾン化合物を用いた場合には、その含有量の増加にともなって、クラック発生箇所数が僅かに増加するものの、正孔輸送剤の含有量が１００重量部以下の範囲内であれば、クラック発生箇所数を１箇所以下に安定的に抑制できることがわかる。
一方、特性曲線Ｂから理解されるように、正孔輸送剤として一般式（１）で表されるヒドラゾン化合物以外の化合物である式（１４）で表されるアミン化合物（ＨＴＭ−７）を用いた場合には、その含有量の増加にともなって、クラック発生箇所数が増加してしまうことがわかる。より具体的には、正孔輸送剤の含有量を６０重量部としたときには、クラック発生箇所数が９箇所にまで増加してしまうことがわかる。
また、マーカーＣから理解されるように、正孔輸送剤として一般式（１）で表されるヒドラゾン化合物以外の別の化合物である式（１３）で表されるヒドラゾン化合物（ＨＴＭ−６）を用いた場合には、その含有量が３０重量部を超えた値となると、感光層中及び感光層表面において、結晶が析出してしまい、クラック発生箇所数を測定することができなかった。
このように、特定の構造を有する正孔輸送剤以外の正孔輸送剤では、その結晶性や、油成分への溶解性等の違いに起因して、所定のＩ／Ｏ値を有する結着樹脂と組み合わせて用いた場合であっても、効果的に相互作用を発揮することが困難となることがわかる。
なお、特性曲線Ａに示すように、特定の構造を有する正孔輸送剤であれば、その含有量の変化に関わらず、クラックの発生を有効に抑制することができる。しかしながら、特定の構造を有する正孔輸送剤の含有量が過剰量であったり、過度に少ない場合には、共に用いられる所定のＩ／Ｏ値を有する結着樹脂の種類等によっては、それらの結着樹脂との相互作用を発揮することが困難となったり、感度不足や結晶化等の問題が発生しやすくなる場合がある。したがって、特定の構造を有する正孔輸送剤の含有量を、１０〜１００重量部の範囲内の値とすることが好ましい。
【００５７】
（３）電子輸送剤
（３）−１  種類
本発明に用いられる電子輸送剤としては、従来公知の電子輸送剤を用いることができる。
例えば、ジフェノキノン誘導体、ピレン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独又は二種以上の組み合わせが挙げられる。
【００５８】
（３）−２  具体例
これらの電子輸送剤の具体例として、下記式（１５）〜（１７）で表される化合物（ＥＴＭ−１〜３）が挙げられる。
【００５９】
【化１６】
2008203766.tif 000018
【００６０】
【化１７】
2008203766.tif 000019
【００６１】
【化１８】
2008203766.tif 000020
【００６２】
（３）−３  含有量
また、電子輸送剤の含有量を、結着樹脂１００重量部に対して１０から１００重量部の範囲内の値とすることが好ましい。
この理由は、電子輸送剤の添加量が１０重量部未満の値になると、感度が低下して、実用上の弊害が生じる場合があるためである。一方、電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００６３】
なお、電子輸送剤の添加量を定めるにあたり、正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００６４】
（４）電荷発生剤
（４）−１  種類
また、本発明の電子写真感光体に使用される電荷発生剤としては、従来公知の電荷発生剤を用いることができる。
例えば、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【００６５】
（４）−２  具体例
また、これらの電荷発生剤のうち、具体的に、下記式（１８）〜（２１）で表されるフタロシアニン系顔料（ＣＧＭ−Ａ〜Ｄ）を使用することがより好ましい。
【００６６】
【化１９】
2008203766.tif 000021
【００６７】
【化２０】
2008203766.tif 000022
【００６８】
【化２１】
2008203766.tif 000023
【００６９】
【化２２】
2008203766.tif 000024
【００７０】
（４）−３  含有量
また、電荷発生剤の含有量を、結着樹脂１００重量部に対して、０．２〜４０重量部の範囲内の値とすることが好ましい。
この理由は、電荷発生剤の含有量が０．２重量部未満の値になると、量子収率を高める効果が不十分となり、電子写真感光体の感度、電気特性、安定性等を向上させることができなくなるためである。一方、電荷発生剤の含有量が４０重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
したがって、電荷発生剤の含有量を０．５〜２０重量部の範囲内の値とすることがより好ましい。
【００７１】
（５）添加剤
（５）−１  種類
また、感光層が、添加剤として、一般式（４）で表される化合物を含むことが好ましい。
この理由は、感光層に対して、かかる特定の構造を有する添加剤を含有させることによって、かかる添加剤が有する可塑剤としての効果と、所定のＩ／Ｏ値を有する結着樹脂の特性と、が相互作用して、感光層表面に対して油成分が付着した場合であっても、より効果的にクラックの発生を抑制することができるためである。
すなわち、かかる特定の構造を有する添加剤であれば、たとえ油成分中に電荷輸送剤等のモノマー成分が溶出して、感光層中に空孔が形成されてしまった場合であっても、その可塑剤としての効果によって、空孔近傍において発生する応力を効果的に緩和して、クラックの発生を抑制することができるためである。
【００７２】
（５）−２  具体例
また、かかる特定の構造を有する添加剤としては、具体的に、下記式（２２）〜（２４）で表される化合物（Ｐ−１〜３）を使用することが好ましい。
【００７３】
【化２３】
2008203766.tif 000025
【００７４】
【化２４】
2008203766.tif 000026
【００７５】
【化２５】
2008203766.tif 000027
【００７６】
（５）−３  含有量
また、特定の構造を有する添加剤の含有量としては、感光層の結着樹脂に対して、１．５〜１４重量部の範囲内の値とすることが好ましい。
この理由は、かかる含有量が１．５重量部未満の値となると、上述したような応力緩和作用を十分に発揮することができず、クラック発生を十分防止することができなくなるためである。一方、含有量が１４重量部を超えた値となると、感光層のガラス転移点が過度に低下して、耐摩耗性が低下してしまう場合があるためである。また、結着樹脂内での分散性が低下して、結晶化する場合が見られるためである。
したがって、特定の構造を有する添加剤の含有量を、感光層の結着樹脂１００重量部に対して２〜１２重量部とすることがより好ましく、３〜１０重量部とすることがさらに好ましい。
【００７７】
なお、その他の添加剤として、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えばテルフェニル、ハロナフトキノン類、アセナフチレン等の公知の増感剤を電荷発生剤と併用してもよい。
【００７８】
（６）厚さ
また、感光層の厚さは、５〜１００μｍの範囲内の値とすることが好ましい。
この理由は、感光層の厚さが５μｍ未満の値となると、感光層を均一に形成することが困難となったり、機械的強度が低下する場合があるためである。一方、感光層の厚さが１００μｍを超えた値となると、感光層が基体から剥離しやすくなる場合があるためである。
したがって感光層の厚さを１０〜５０μｍの範囲内の値とすることがより好ましく、１５〜４５μｍの範囲内の値とすることがさらに好ましい。
【００７９】
（７）製造方法
単層型電子写真感光体の製造方法としては、特に制限されるものではないが、以下のような手順で実施することができる。
まず、溶剤に電荷発生剤、電荷輸送剤、結着樹脂、添加剤等を含有させて塗布液を作成する。このようにして得られた塗布液を、例えば、ディップコート法、スプレー塗布法、ビード塗布法、ブレード塗布法、ローラ塗布法等の塗布法を用いて導電性基材（アルミニウム素管）上に塗布する。
その後、例えば１００℃、４０分間の条件で熱風乾燥して、所定膜厚の感光層を有する単層型電子写真感光体を得ることができる。
なお、分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル、１，３−ジオキソラン、１，４-ジオキサン、等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。このとき、さらに、電荷発生剤の分散性、感光層表面の平滑性を良くするために界面活性剤、レベリング剤等を含有させてもよい。
【００８０】
また、この感光層を形成する前に、基体上に中間層を形成しておくことも好ましい。
この中間層を形成するにあたり、結着樹脂、必要に応じて添加剤（有機微粉末または無機微粉末）を適当な分散媒とともに、公知の方法、例えばロールミル、ボールミル、アトライタ、ペイントシェーカー、超音波分散機等を用いて分散混合して塗布液を調整し、これを公知の手段、例えばブレード法、浸漬法、スプレー法により塗布して、熱処理を施し中間層を形成する。
また、添加剤は製造時の沈降等が問題とならない範囲であって、光散乱を生じさせて干渉縞の発生を防止する等の目的のために、各種添加剤（有機微粉末または無機微粉末）を少量添加することができる。
次いで、得られた塗布液を、公知の製造方法に準じて、例えば、支持基体（アルミニウム素管）上に、ディップコート法、スプレー塗布法、ビード塗布法、ブレード塗布法、ローラ塗布法等の塗布法を用いて塗布することができる。
その後、基体上の塗布液を乾燥する工程は、２０〜２００℃の温度で５分〜２時間の範囲で行うことが好ましい。
【００８１】
なお、かかる塗布液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。
【００８２】
（８）積層型電子写真感光体
また、本発明の電子写真感光体を構成するにあたり、感光層が、図４に示すように、電荷発生剤を含む電荷発生層２４と、電荷輸送剤及び結着樹脂を含む電荷輸送層２２と、からなる積層型の感光層２０であることも好ましい。
この積層型電子写真感光体２０は、基体１２上に、蒸着または塗布等の手段によって、電荷発生剤を含有する電荷発生層２４を形成し、次いでこの電荷発生層２４上に、電荷輸送剤と結着樹脂とを含む塗布液を塗布し、それを乾燥させて電荷輸送層２２を形成することによって作製することができる。
また、上述した構造とは逆に、図４（ｂ）に示すように、基体１２上に電荷輸送層２２を形成し、その上に電荷発生層２４を形成してもよい。ただし、電荷発生層２４は、電荷輸送層２２に比べて膜厚がごく薄いため、その保護のためには、図４（ａ）に示すように、電荷発生層２４の上に電荷輸送層２２を形成することがより好ましい。
また、単層型感光体の場合と同様に、基体上に中間層２５を形成することも好ましい。
なお、かかる積層型の感光層を採用した場合、電荷発生剤や、電荷輸送剤等の感光性材料の選択肢が広がり、構造設計上の自由度を向上させることができるという利点がある。
【００８３】
また、積層型電子写真感光体は、電荷発生層及び電荷輸送層の形成順序、電荷輸送層に用いる電荷輸送剤の種類によって、正負いずれの帯電型となるかが選択される。例えば、基体上に電荷発生層を設け、その上に電荷輸送層を設け、電荷輸送層の電荷輸送剤として、特定の構造を有する正孔輸送剤を用いた場合には、負帯電型の電子写真感光体となる。この場合、電荷発生層には電子輸送剤を含有させてもよい。
【００８４】
また、電荷発生層形成用塗布液および電荷輸送層形成用塗布液は、例えば、電荷発生剤、電荷輸送剤、結着樹脂などの所定の成分を、分散媒とともに、ロールミル、ボールミル、アトライタ、ペイントシェーカー、超音波分散機などを用いて分散混合することによって、調製することができる。
この積層型感光層２０において、感光層（電荷発生層及び電荷輸送層）の厚さは、特に限定されないが、電荷発生層については、０．０１〜５μｍの範囲内の値とすることが好ましく、０．１〜３μｍの範囲内の値とすることがより好ましい。一方、電荷輸送層については、２〜１００μｍの範囲内の値とすることが好ましく、５〜５０μｍの範囲内の値とすることがより好ましい。
【００８５】
また、特定の構造を有する正孔輸送剤の含有量を、電荷輸送層における結着樹脂１００重量部に対して１０〜５００重量部の範囲内の値とすることが好ましい。
この理由は、特定の構造を有する正孔輸送剤の含有量をかかる範囲とすることにより、かかる正孔輸送剤間における電荷輸送をより効率的にしつつ、電荷輸送層中での分散性を向上させることができるためである。
すなわち、特定の構造を有する正孔輸送剤の含有量が１０重量部未満の値となると、感度が低下して、実用上の弊害が生じる場合があるためである。一方、かかる特定の構造を有する正孔輸送剤の含有量が５００重量部を超えた値となると、かかる正孔輸送剤が過度に結晶化しやすくなって、クラックの発生を抑制することが困難となるばかりか、感光層としての適正な膜を形成することすら困難となる場合があるためである。
したがって、特定の構造を有する正孔輸送剤の含有量を、電荷輸送層における結着樹脂１００重量部に対して２５〜２００重量部の範囲内の値とすることがより好ましい。
なお、電荷輸送層に対して、さらに電子輸送剤を含有させる場合、電子輸送剤の含有量は、結着樹脂１００重量部に対して５〜２００重量部が好ましく、１０〜１００重量部がより好ましい。
なお、電荷発生層における電荷発生剤の含有量は、電荷発生層における結着樹脂１００重量部に対して５〜１０００重量部の範囲内の値とすることが好ましく、３０〜５００重量部の範囲内の値とすることがより好ましい。
【００８６】
［第２の実施形態］
第２の実施形態は、第１の実施形態としての電子写真感光体を搭載した画像形成装置であって、電子写真感光体の周囲に、少なくとも帯電手段、現像手段及び転写手段が配置されているとともに、いずれかの手段が電子写真感光体に接触して配置されていることを特徴とする画像形成装置である。
以下、第１の実施形態において記載した内容と異なる点を中心に、第２の実施形態としての画像形成装置について説明する。
【００８７】
第２の実施形態の画像形成装置は、例えば、図５に示すような複写機３０として構成することができる。かかる複写機３０は、画像形成ユニット３１、排紙ユニット３２、画像読取ユニット３３、及び原稿給送ユニット３４を備えている。また、画像形成ユニット３１には、画像形成部３１ａ及び給紙部３１ｂがさらに備えられている。そして、図示された例では、原稿給送ユニット３４は、原稿載置トレイ３４ａ、原稿給送機構３４ｂ、及び原稿排出トレイ３４ｃを有しており、原稿載置トレイ３４ａ上に載置された原稿は、原稿給送機構３４ｂによって画像読取位置Ｐに送られた後、原稿排出トレイ３４ｃに排出される。
そして、原稿が原稿読取位置Ｐに送られた段階で、画像読取ユニット３３において、光源３３ａからの光を利用して、原稿上の画像が読み取られる。すなわち、ＣＣＤ等の光学素子３３ｂを用いて、原稿上の画像に対応した画像信号が形成される。
一方、給紙部３１ｂに積載された記録用紙（以下、単に用紙と呼ぶ。）Ｓは、一枚ずつ画像形成部３１ａに送られる。この画像形成部３１ａには、像担持体である感光体ドラム４１が備えられており、さらに、この感光体ドラム４１の周囲には、帯電器４２、露光器４３、現像器４４、及び転写ローラ４５が、感光体ドラム４１の回転方向に沿って配置されている。
【００８８】
これらの構成部品のうち、感光体ドラム４１は、図中、実線矢印で示す方向に回転駆動されて、帯電器４２により、その表面が均一に帯電される。その後、前述の画像信号に基づいて、露光器４３により感光体ドラム４１に対して露光プロセスが実施され、この感光体ドラム４１の表面において静電潜像が形成される。
この静電潜像に基づき、現像器４４によりトナーを付着させて現像し、感光体ドラム４１の表面にトナー像を形成する。そして、このトナー像は、感光体ドラム４１と転写ローラ４５とのニップ部に搬送される用紙Ｓに転写像として転写される。次いで、転写像が転写された用紙Ｓは、定着ユニット４７に搬送されて、定着プロセスが行われる。
なお、感光体ドラム４１として、第１の実施形態で説明した電子写真感光体を用いることを特徴とする。さらに、帯電手段、現像手段及び転写手段のうち、少なくともいずれか一つの手段が、感光体ドラム４１に接触していることを特徴とする。例えば、転写手段であれば、転写ローラ４５のような形態がこれに該当する。
【００８９】
また、定着後の用紙Ｓは、排紙ユニット３２に送られることになるが、後処理（例えば、ステイプル処理等）を行う際には、用紙Ｓは中間トレイ３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ３２ａの下側に設けられた排紙トレイ３２ｂに排紙される。なお、中間トレイ３２ａ及び排紙トレイ３２ｂは、いわゆる胴内排紙部として構成されている。
【００９０】
ところで、クラックの発生は、感光層に対して機械的な外力が加わることによって促進される傾向がある。一方、本発明としての画像形成装置であれば、搭載された電子写真感光体が、優れた耐クラック性を有することから、帯電手段等が電子写真感光体に接触して配置されて、感光層に対して機械的な外力が加わる構成であっても、効果的にクラックの発生を抑制することができる。
さらに、搭載された電子写真感光体が、優れた電気特性を有することから、黒点の発生を抑制した高品質な画像を、効率的に形成することができる。
【実施例】
【００９１】
［実施例１］
１．電子写真感光体の製造
容器内に、電荷発生剤として、式（１８）で表されるＸ型無金属フタロシアニン（ＣＧＭ−Ａ）を３重量部と、正孔輸送剤として式（８）で表される化合物（ＨＴＭ−１）を６０重量部と、電子輸送剤として式（１５）で表される化合物（ＥＴＭ−１）を３０重量部と、結着樹脂として式（５）で表される粘度平均分子量が３０，０００のポリカーボネート樹脂（Ｒｅｓｉｎ−１）を１００重量部と、溶媒としてテトラヒドロフランを８００重量部と、を収容した。
次いで、ボールミルにて５０時間混合分散して、単層型感光層用の塗布液を作成した。得られた塗布液を、長さ２５４ｍｍ、直径３０ｍｍの基体（アルミニウム素管）上に、ディップコート法にて塗布し、１００℃、４０分間の条件で熱風乾燥して、膜厚２５μｍの単層型感光層を有する単層型電子写真感光体を得た。
【００９２】
２．電子写真感光体の評価
（１）クラック発生の評価
得られた電子写真感光体におけるクラック発生の評価を行った。
すなわち、得られた電子写真感光体表面における１０箇所に対して、直接手で触れて、人体由来の脂を付着させて、３日間放置した。次いで、光学顕微鏡を用いて、各付着箇所におけるクラックの発生具合を確認し、下記基準に沿って評価した。得られた結果を表２に示す。
○：クラック発生箇所が０箇所である。
△：クラック発生箇所が１〜３箇所である。
×：クラック発生箇所が４箇所以上である。
【００９３】
（２）黒点発生の評価
また、得られた電子写真感光体における黒点発生の評価を行った。
すなわち、得られた電子写真感光体をプリンタ（京セラミタ製、ＤＰ−５６０）に装着し、４０℃、９０％Ｒｈの環境条件で、Ａ４紙（富士ゼロックス製上質ＰＰＣ用紙）を５０００枚連続印刷した。その後、６時間放置した後、Ａ４紙の白紙原稿を印字して、そのＡ４紙上に発生した黒点の発生数を計数するとともに、下記基準に準じて評価した。得られた結果を表２に示す。
○：Ａ４紙１枚あたりに黒点の発生が２０個未満である。
△：Ａ４紙１枚あたりに黒点の発生が２０個以上、２００個未満である。
×：Ａ４紙１枚あたりに黒点の発生が２００個以上である。
【００９４】
（３）電気特性の評価
また、得られた電子写真感光体の感度測定を以下の条件で測定した。
すなわち、ドラム感度試験機（ＧＥＮＴＥＣ（株）製）を用いて、電子写真感光体の表面電位を＋７００Ｖに帯電させた状態で、ハロゲンランプの白色光からバンドパスフィルターを用いて取り出した波長７８０ｎｍの単色光（半値幅２０ｎｍ、光強度０．６μＪ／ｃｍ2）を電子写真感光体表面に対して５０ｍｓｅｃ照射した。次いで、露光開始から０．３５秒経過した時点での表面電位を明電位（Ｖ）として測定した。得られた結果を表２に示す。
【００９５】
［実施例２］
実施例２では、電子写真感光体を製造する際に使用した結着樹脂を、式（６）で表されるポリカーボネート樹脂（Ｒｅｓｉｎ−２）としたほかは、実施例１と同様に電子写真感光体を製造するとともに、評価した。得られた結果を表２に示す。
【００９６】
［実施例３］
実施例３では、電子写真感光体を製造する際に使用した結着樹脂を、式（７）で表されるポリカーボネート樹脂（Ｒｅｓｉｎ−３）としたほかは、実施例１と同様に電子写真感光体を製造するとともに、評価した。得られた結果を表２に示す。
【００９７】
［実施例４］
実施例４では、電子写真感光体を製造する際に使用した正孔輸送剤を、式（９）で表されるヒドラゾン化合物（ＨＴＭ−２）としたほかは、実施例１と同様に電子写真感光体を製造するとともに、評価した。得られた結果を表２に示す。
【００９８】
［実施例５］
実施例５では、電子写真感光体を製造する際に使用した正孔輸送剤を、式（１０）で表されるヒドラゾン化合物（ＨＴＭ−３）としたほかは、実施例１と同様に電子写真感光体を製造するとともに、評価した。得られた結果を表２に示す。
【００９９】
［実施例６］
実施例６では、電子写真感光体を製造する際に使用した正孔輸送剤を、式（１１）で表されるヒドラゾン化合物（ＨＴＭ−４）としたほかは、実施例１と同様に電子写真感光体を製造するとともに、評価した。得られた結果を表２に示す。
【０１００】
［実施例７］
実施例７では、電子写真感光体を製造する際に使用した正孔輸送剤を、式（１２）で表されるヒドラゾン化合物（ＨＴＭ−５）としたほかは、実施例１と同様に電子写真感光体を製造するとともに、評価した。得られた結果を表２に示す。
【０１０１】
［実施例８］
実施例８では、電子写真感光体を製造する際に使用した電子輸送剤を、式（１６）で表される化合物（ＥＴＭ−２）としたほかは、実施例１と同様に電子写真感光体を製造するとともに、評価した。得られた結果を表２に示す。
【０１０２】
［実施例９］
実施例９では、電子写真感光体を製造する際に使用した電子輸送剤を、式（１７）で表される化合物（ＥＴＭ−３）としたほかは、実施例１と同様に電子写真感光体を製造するとともに、評価した。得られた結果を表２に示す。
【０１０３】
［実施例１０］
実施例１０では、電子写真感光体を製造する際に使用した正孔輸送剤の含有量を３０重量部としたほかは、実施例１と同様に電子写真感光体を製造するとともに評価した。得られた結果を表２に示す。
【０１０４】
［実施例１１］
実施例１１では、電子写真感光体を製造する際に使用した正孔輸送剤の含有量を９０重量部としたほかは、実施例１と同様に電子写真感光体を製造するとともに評価した。得られた結果を表２に示す。
【０１０５】
［比較例１］
比較例１では、電子写真感光体を製造する際に使用した結着樹脂を、下記式（２５）で表されるポリカーボネート樹脂（Ｒｅｓｉｎ−４）としたほかは、実施例１と同様に電子写真感光体を製造するとともに、評価した。得られた結果を表２に示す。
【０１０６】
【化２６】
2008203766.tif 000028
【０１０７】
［比較例２］
比較例２では、電子写真感光体を製造する際に使用した正孔輸送剤を、式（１４）で表されるアミン化合物（ＨＴＭ−７）としたほかは、実施例１と同様に電子写真感光体を製造するとともに、評価した。得られた結果を表２に示す。
【０１０８】
［比較例３］
比較例３では、電子写真感光体を製造する際に使用した正孔輸送剤の含有量を３０重量部としたほかは、比較例１と同様に電子写真感光体を製造するとともに、評価した。得られた結果を表２に示す。
【０１０９】
［比較例４］
比較例４では、電子写真感光体を製造する際に使用した正孔輸送剤の含有量を９０重量部としたほかは、比較例１と同様に電子写真感光体を製造するとともに、評価した。得られた結果を表２に示す。
【０１１０】
［比較例５］
比較例５では、電子写真感光体を製造する際に使用した正孔輸送剤を、式（１３）で表されるヒドラゾン化合物（ＨＴＭ−６）としたほかは、実施例１と同様に電子写真感光体を製造するとともに、評価した。得られた結果を表２に示す。なお、クラック発生については、感光層中及び感光層表面において、結晶が析出してしまい、評価することができなかった。
【０１１１】
［比較例６］
比較例６では、電子写真感光体を製造する際に使用した正孔輸送剤の含有量を３０重量部としたほかは、比較例５と同様に電子写真感光体を製造するとともに、評価した。得られた結果を表２に示す。
【０１１２】
【表２】
2008203766.tif 000029
【産業上の利用可能性】
【０１１３】
以上、詳述したように、本発明によれば、正孔輸送剤として、特定の構造を有するヒドラゾン化合物を用いるとともに、結着樹脂におけるＩ／Ｏ値を所定の範囲とすることによって、ヒドラゾン化合物の結晶性を制御して、電子写真感光体の電気特性を効果的に向上させ、かつ、感光層表面の耐油性を向上させて、クラックの発生についても効果的に抑制することができるようになった。
したがって、本発明の電子写真感光体及びそれを用いた画像形成装置は、複写機やプリンタ等の各種画像形成装置における長寿命化、高速化等に寄与することが期待される。
【図面の簡単な説明】
【０１１４】
【図１】結着樹脂のＩ／Ｏ値と、クラックの発生と、の関係を説明するために供する図である。
【図２】（ａ）〜（ｂ）は、単層型電子写真感光体の基本構造及び変形構造を説明するために供する図である。
【図３】正孔輸送剤の含有量と、クラックの発生と、の関係を説明するために供する図である。
【図４】（ａ）〜（ｂ）は、積層型電子写真感光体の基本構造及び変形構造を説明するために供する図である。
【図５】電子写真感光体を備えた画像形成装置を説明するために供する図である。
【符号の説明】
【０１１５】
１０：単層型感光体
１２：導電性基体
１４：感光層
１６：バリア層
２０：積層型感光体
２２：電荷輸送層
２４：電荷発生層
２５：中間層
３０：複写機
３１：画像形成ユニット
３１ａ：画像形成部
３１ｂ：給紙部
３２：排紙ユニット
３３：画像読取ユニット
３３ａ：光源
３３ｂ：光学素子
３４：原稿給送ユニット
３４ａ：原稿載置トレイ
３４ｂ：原稿給送機構
３４ｃ：原稿排出トレイ
４１：感光体ドラム
４２：帯電器
４３：露光源
４４：現像器
４５：転写ローラ
【図１】
2008203766.tif 000035
【図２】
2008203766.tif 000036
【図３】
2008203766.tif 000037
【図４】
2008203766.tif 000038
【図５】
2008203766.tif 000039